(57)【特許請求の範囲】
【請求項１】
バルブ中央の膨出する発光空間内に対向して陽極と陰極電極が設置される放電灯であって、前記陽極は、その先端部を除く少なくとも一部の外表面に炭化タングステン（ＷＣ）と炭化タンタル（ＴａＣ）およびタングステン（Ｗ）の混合物を焼結して多孔質層を形成したことを特徴とした放電灯の陽極の構造。
【発明の詳細な説明】
【０００１】
【発明の属する技術分野】
この発明は、ショートアーク型放電灯などの特定波長を含む紫外線を照射する放電灯の陽極の構造に係り、特に陽極の温度上昇を抑制することに優れた放電灯の陽極の構造に関する。
【０００２】
【従来の技術】
一般に、半導体の配線パターンを形成する際に、紫外線照射するショートアーク型などの放電灯が光源として使用されている。この放電灯は、陽極を上または下にした状態で垂直点灯して使用している。そして、前記放電灯は、点灯すると高熱となることが知られている。また、放電灯を点灯状態にすると、陽極は陰極から送られてくる電子が衝突し、その衝突により蒸発、消耗する。さらに、電子の衝突により電極が消耗すると、熱対流により放電灯の内壁、特に発光管中央部から上部側の内管壁が黒化する問題があった。
【０００３】
したがって、上記問題を解決するため、陽極側を保護すると共に、陽極の温度上昇を抑制する構成の放電灯も提案されている。その放電灯の構成は、陽極の表面にタングステンと、熱放射率の高い炭化タンタルとの混合物を陽極の外表面に焼結したものである。
【０００４】
【発明が解決しようとする課題】
しかし、上記従来の放電灯の構成では、以下のような問題点が存在していた。
【０００５】
▲１▼  陽極の表面に炭化タンタルおよびタングステンを焼結した構成としているが、その炭化タンタルおよびタングステン共に融点が高く、かつ、陽極との密着性が悪いため、必ずしも陽極の温度上昇を抑制することができなかった。  ▲２▼  陽極との密着性が悪いことから、炭化タンタルあるいはタングステンなどが陽極から容易に離脱し、発光管の内管壁の黒化を早める場合もあった。
【０００６】
この発明は、前述の問題点を解決すべく創案されたもので、陽極との密着性に優れ、また、陽極の温度上昇を適切に抑制でき、さらに、陽極表面の保護に優れ、また、放電灯の内管壁の黒化を少なく、そして、放電灯の使用寿命を長くすることができる放電灯の陽極の構造を提供することを目的とする。
【０００７】
【課題を解決するための手段】
前記の課題を解決するため、この発明は、バルブ中央の膨出する発光空間内に対向して陽極と陰極電極が設置される放電灯であって、前記陽極は、その先端部を除く少なくとも一部の外表面に炭化タングステン（ＷＣ）と炭化タンタル（ＴａＣ）およびタングステン（Ｗ）の混合物を焼結して多孔質層を形成した放電灯の陽極の構造として構成した。
【０００８】
したがって、陽極がタングステンであることから、前記条件の混合物で、その陽極表面に焼結すると、その陽極表面との結合を強固とする。
【０００９】
【発明の実施の形態】
以下、この発明の実施の形態を図面に基づいて説明する。
図１（ａ）は、ショートアーク型放電灯の全体の構成を示す正面図、図１（ｂ）は、電極部分を示す拡大した正面図である。図２（ａ）（ｂ）は、電極部分の応用例を示す拡大した正面図である。
【００１０】
図１で示すように、ショートアーク型の放電灯１は、石英ガラスで形成されたバルブ２と、このバルブ２内に対向して配置された陽極３および陰極電極６と、前記両電極３、６のそれぞれの基端側で前記バルブ２に設けた口金部９、１０から構成されている。
【００１１】
前記バルブ２は、その中央部が膨出して形成された発光管部２ａと、この発光管部２ａの両側に円管状に延びる封止管部２ｂ，２ｂとから構成されている。さらに、前記バルブ２内には、所定量の水銀と、常温で所定気圧の不活性ガスとが封入されている。そして、前記バルブ２の発光管部２ａ内に、前記陽極３および陰極電極６が所定距離離間した状態で対向して配置されている。
【００１２】
前記陽極３は、タングステンなどの部材で所定形状に形成され、その基端側から支持部４を介して金属箔５に接続されている。なお、前記金属箔５は、モリブデン箔で形成され、所定板厚に形成されている。
【００１３】
前記陽極３は、その先端部を除く外表面の一部に多孔質層３ｃを設けている。この多孔質層３ｃは、炭化タングステン（ＷＣ）と炭化タンタル（ＴａＣ）およびタングステン（Ｗ）の混合物を焼結して形成される。なお、適切な混合量としては、前記炭化タンタル粉末を１としたきのタングステン粉末の割合αが０．５≦α≦２とし、このときの前記炭化タングステン粉末の割合βが０．１＜β≦１を満足する割合で混合されるとことが望ましい。なお、炭化タングステン粉末を炭化タンタル粉末およびタングステン粉末に混入することが陽極３との焼結強度を高めることになるため、放電灯１の種類によっては、必ずしも前記混合比率に限定される必要はない。
【００１４】
前記構成の陽極３を形成する場合は、前記した所定量の炭化タングステン、炭化タンタルおよびタングステン粉末の混合物に、溶媒を加え陽極３の先端部を除く外表面に塗布する。そして、乾燥した後に、減圧雰囲気で高温加熱して焼結している。
【００１５】
なお、炭化タングステンを所定割合で混合することで、陽極３との焼結強度を高める理由としては、炭化タングステンの炭素が、炭化タンタルのタンタルや、タングステンや、陽極３のタングステンと結合するためと思われる。
【００１６】
また、図２（ａ）で示すように、放電灯１の陽極１３の構造は、その先端部１３ｂが、陰極１６と対面する部位を平らに形成し、その平らな部位から胴部１３ａと接続する曲線部分から構成されている。そして、前記炭化タンタル、炭化タングステンおよびタングステンを上記した所定割合で焼結した多孔質層１３ｃは、胴部１３ａの全体に形成している。
【００１７】
さらに、図２（ｂ）で示すように、放電灯１の陽極２３の構造は、先端部２３ｂを曲面で形成し、胴部２３ａに、炭化タンタル、炭化タングステンおよびタングステンを前記の所定割合で焼結し多孔質層２３ｃを設けている。
【００１８】
なお、前記多孔質層３ｃ，１３ｃ，２３ｃは、その胴部３ａ，１３ａ，２３ａの全体に焼結して形成しているが、輻射熱を効率よく発散できる範囲であれば、その胴部３ａ，１３ａ，２３ａの一部でも構わない。
【００１９】
【実施例】
前記構成の陽極３を備える放電灯１を実際に点灯してその使用状態を実験した結果を表１に示す。なお、前記バルブ２内には、１ｍｇ／ｃｃの水銀と、常温で０．７気圧の不活性ガスとしてのアルゴンガスが封入されている。そして、前記バルブ２の発光管部２ａ内に、前記陽極３および陰極電極６が４ｍｍ離間した状態で対向して配置されている。また、前記金属箔５、８は、モリブデン箔を０．０２ｍｍ程度の板厚に形成している。
【００２０】
さらに、この実験データでは、炭化タンタル粉末１で、タングステン粉末１のとき、炭化タングステンの混合比率βを０．１＜β≦１の割合で混合したものを陽極３の外表面に焼結して使用した。
【００２１】
【表１】
0003598475.tif 000002
【００２２】
表１でも明らかなように、前記炭化タングステンの混合比率βが上記の条件を満たしている場合は、バルブ２内に付着する黒化が少なく放電灯１の寿命が長い。また、炭化タングステンの割合が０．１である場合は、黒化は、一定時間で平均的であった。さらに、放電灯１の寿命は１０００時間であった。
【００２３】
そして、炭化タングステンの混合比率の割合αを１を越える例えば２とした場合は、黒化の程度は多く、放電灯１の寿命も４００時間といちじるしく短くなった。これは炭化タングステンの融点が低いため、蒸発する割合も増えるためである。したがって、黒化が進むことでさらに放電灯１の寿命も短くなった。なお、放電灯１として最適な比率は、炭化タンタル１でタングステン１のとき、炭化タングステンが０．５の割合のときであった。
【００２４】
なお、前記構成の放電灯では、陽極および陰極電極の形状は、特定されるものではなく、また、放電灯内に封入される封入ガスや、水銀などの封入物の量や種類も特定されるものではない。
【００２５】
【発明の効果】
以上に述べたごとく本発明は次の優れた効果を発揮する。
放電灯の陽極の外表面に、炭化タングステンの粉末を、炭化タンタル粉末とタングステン粉末に混入して焼結しているため、陽極の先端部を除く外表面の一部に形成された多孔質層は、その陽極との焼結強度が強くなり、的確に陽極の温度上昇を抑制することができる。そのため、放電灯の使用寿命を従来の放電灯より延ばすことが可能となる。
【図面の簡単な説明】
【図１】（ａ）（ｂ）は、この発明の実施の第１の形態を示す放電灯の全体図および電極部分の拡大正面図である。
【図２】（ａ）（ｂ）は、この発明の応用例を示す放電灯の電極部分の拡大正面図である。
【符号の説明】
１          放電灯
２          バルブ
２ａ        発光管部
２ｂ        封止管部
３          陽極
３ａ        胴部
３ｂ        先端部
３ｃ        多孔質層
４          支持部
５          金属箔
６          陰極電極
７          支持部
８          金属箔
９          口金部
１０        口金部
１３        陽極
２３        陽極
【図１】
0003598475.tif 000003
【図２】
0003598475.tif 000004